[0001]【発明の属する技術分野】本発明は、ソフトコンタクトレンズのレンズデザインに関するものである。詳しくいえば、スポーツ、OA機器の操作、車の運転、など日常よりも激しい眼球運動が要求される時にも使用できるソフトコンタクトレンズに関するものである。[0002]【従来の技術】ソフトコンタクトレンズには、含水ソフトコンタクトレンズと非含水ソフトコンタクトレンズとが有り、装用感が優れているところから多く使用されている。ハードコンタクトレンズに比べ運動中にレンズが外れにくい事からスポーツをする際に使用されることが多い。of.【0003】しかしながら、ソフトコンタクトレンズでも、眼球運動が激しいスポーツの場合には、レンズが角膜中央からずれたり、たわんだりすることで正常な視力が得られなくなることがある。レンズが眼球運動に追随できずに遅れて動くため、装用感が著しく悪化し、瞬きの回数が非常に多くなったり、脱落しそうになる事があり、すべてのスポーツで使用される所までに至っていない。この現象は、スポーツに限らず眼球運動が多くなるOA機器の操作、車の運転などでも同様に認められている。[0004]【発明が解決しようとする課題】本発明は、眼球運動時のレンズの偏在、ズレが無く、レンズの眼球運動への追随性に優れ、かつ涙液交換率が高く安全である、装用性に優れたレンズデザインを有するソフトコンタクトレンズを提供するものである。詳しくいえば、スポーツ、OA機器の操作、車の運転、など日常よりも激しい眼球運動が要求される時に、レンズの偏在やズレが無く、レンズの眼球運動への追随性が優れ、装用感が良いソフトコンタクトレンズを提供するものである。[0005]【課題を解決するための手段】前記課題を解決するため、本発明者らはソフトコンタクトレンズの材料の特性とレンズデザインとを検討し鋭意研究を重ねた結果、特定のレンズ構造にする事でその目的を達成できることを見いだし、本発明を完成する事ができた。本発明は以下のとおりである。14.6mm、ブレンド巾が0.28〜0.5mmの範囲内にあるソフトコンタクトレンズ。1.2mmの範囲内にある上記1のソフトコンタクトレンズ。2の範囲にある上記(1)または(2)のソフトコンタクトレンズ。(3)の含水ソフトコンタクトレンズ。ポリマーが、ポリアルキルシロキサン、ポリフルオロアルキルシロキサンまたはヒドロキシル基を含有するポリ(フルオロ)アルキルシロキサンの分子末端に重合性の不飽和基を有するマクロマーを主成分とするシリコン系ポリマーである上記(1)、(2)または(3)の非含水ソフトコンタクトレンズ。(3).【0006】以下、本発明を詳細に説明する。14.6mm、ブレンド巾が0.28〜0.5mmの範囲内にある構造であることが必要である。コンタクトレンズのサイズが14.1mm未満であるとレンズの眼球運動への追随性が無くなり、角膜中央からの偏芯、ズレが起こり易い。14.6mmを越えて大きくなると装用しにくくなり、通常時のレンズの動きが極端に少なくなり、角膜への代謝を阻害する恐れがある。好ましくは14.3〜14.5mmである。0.28mm未満になると、レンズと角膜もしくは強膜とが接触し易くなり、角膜や強膜に障害を起こす原因となり、また0.5mmを越えて大きくなると涙液の交換率が小さくなり、角膜への固着などの障害が起こる恐れがある。occurs.0.3〜0.45mmの範囲に有るものが、角膜への機械的摩擦、涙液の交換率およびレンズの動き、センタリングなどフィッティング性のバランスが良く、好ましい。preferred.【0008】また、本発明のソフトコンタクトレンズは、ベベル巾が0.3〜1.2mmの範囲内にあることが好ましい。0.3mm未満であると涙液交換率が小さくなり、レンズの動きもスムーズで無くなるため好ましくない。1.2mmを越えて大きくなると涙液の交換率が小さくなり、レンズの動きが不安定になりズレや偏在、さらには固着が起こる可能性が高まるため好ましくない。0.350.7mmの範囲に有るものが、涙液の交換率、レンズの動きの安定性、ズレや偏在などのバランスが良く、より好ましい。lenses,公知の方法で形成することができる。2曲面の接合部を研磨などで加工してブレンドが形成される方法、ベースカーブとベベルカーブとの接合部をこれらの中間の曲率で切削加工して、仕上げ研磨で形成する方法などがある。polishing.【0010】このように形成されたベベル巾とブレンド巾は精密加工旋盤で設定した値に近い形状になっているが、より正確には以下の方法で測定できる。lensnナトリウム塩の0.35重量%水溶液を滴下し、ベースカーブと同じ曲率の原器上に載せてレンズと原器との接触状況を、Fluorexonの蛍光強度を計測して求める。ベベル部はレンズエッジ端からの蛍光強度が強いリング状に観察されその巾を計測してベベル巾が求められ、また、ブレンド部はベベル部の内側に蛍光強度が無いか極弱いリング状に観察され、その巾を計測してブレンド巾は求められる。8.90mm,ベベルカーブ9.28mm、ベベル巾0.55mm、ブレンド巾0.4mm、エッジリフト0.04mm、中心厚み0.05mmである。本発明のソフトコンタクトレンズ材料として用いられるポリマーは、ソフトコンタクトレンズに適したポリマーであれば使用できるが、含水率が30〜75%の含水系ポリマー、あるいはシリコーン系ポリマー、アクリル系ポリマーなどのエラストマーがある。2の範囲のポリマーがレンズの形態保持性に優れ装用しやすく、レンズの眼球運動への追随性が優れることからズレによる異物感が無く装用感に優れ、さらに、ポンピング効果が優れることによる涙液の交換率が大きいため好ましい。elastomer,ポリフォスファゼン系エラストマーあるいはこれらの共重合物などの非含水系ポリマーが挙げられる。物性バランスが良いことからポリアルキルシロキサン、ポリフルオロアルキルシロキサンあるいはヒドロキシル基を含有するポリ(フルオロ)アルキルシロキサンの分子末端に重合性の不飽和基を有するマクロマーを主成分とするシリコン系ポリマーが好ましい。dimethacrylate,α、ω−ポリジメチルシロキサン−ポリメチルフルオロプロピルシロキサン−ジプロピルオキシ−ジメタクリル酸エステルなどが挙げられる。JP-特開平5−164995号公報などに記載されている。JP.【0013】本発明のコンタクトレンズは、従来のレンズ製造方法で製造でき、例えば、ポリマーのブロックから旋盤で切削して研磨加工する方法、レンズの形状に相当する重合鋳型の中にモノマー組成物を注入して重合するキャスト法、あるいは、レンズの片面のみを重合鋳型でキャスト重合して形成し他の面を切削研磨法で仕上げる方法などがある。切削研磨法で本発明のベベルおよびブレンド部を形成するときは、その部分を所定の形状に切削研磨し、キャスト重合法で形成するときはその鋳型の所定の部分にレンズに対応した形状に切削研磨法で形成する事で製造される。実施例で詳細に説明する。実施例および比較例で使用した評価方法を以下に示した。<レンズの追随性>被験者にレンズを装用させた状態において、前方視野角90度の範囲にある標識を、頭を移動せずに、左右への一定速度の眼球運動だけで注視させ、コンタクトレンズの挙動をCCDカメラで撮影し眼球運動時のレンズの動きを記録した。以下の条件で眼球運動をさせた時のレンズの偏在、眼球運動へのレンズの追随遅れを測定した。sec、2.3mm/sec0.78mm/secの各速度で左右往復運動をそれぞれ90秒間行った。<瞬目回数>上記の試験時における瞬目数を計測した。test.試験開始後約30秒間の瞬目数を測定し、1分当たりに換算して、各試験速度での値の平均値で評価した。<涙液交換率>被験者の前眼部に点眼麻酔を施し、レンズのベースカーブ側にFluorexonナトリウム塩0.35%水溶液1μlを滴下し装用させ、興和社製アンテリオフルオロメーターでレンズ下のフルオロ強度を測定し、装用直後の濃度降下以後の安定領域での半減期をもとめて比較評価した。1,1,2,2−テトラフルオロエトキシ−2−ヒドロキシプロピルメタクリレート4重量%、エチレングリコールジメタクリレート1重量部、AIBN0.05重量部を窒素雰囲気下で溶解混合した。冷却後、重合物を試験管から抜き出し、公知の方法でレンズに加工した。2の柔軟なレンズが得られた。出来上がったレンズのデザインは以下のとおりのものであった。このレンズを被験者に装用させ、レンズ性能評価を行った結果を以下に示す。99.8重量%、エチレングリコールジメタクリレート0.2重量%、AIBN0.05重量部を窒素雰囲気下で溶解混合した。この混合物を、ポリプロピレン製試験管に入れて、57°Cで40時間、次いで90°Cで48時間重合させた。冷却後、重合物を試験管から抜き出し、公知の方法でレンズに加工した。2の柔軟なレンズが得られた。出来上がったレンズのデザインは以下のとおりのものであった。0.35mm、ブレンド巾0.3mm、中心厚み0.05mm。このレンズを被験者に装用させ、レンズ性能評価を行った結果を以下に示す。)を同じ様に装用させ評価した結果を以下に示す。[0018]【比較例2】実施例1で重合したポリマーから以下のデザインのレンズを作成した。サイズ14.50mm、ベースカーブ8.80mm、ベベル巾0.7mm、ブレンド巾1.1mm、中心厚み0.05mm。このレンズを以下の2名に装用させ、レンズ性能評価を行った結果を示す。[0019]【比較例3】実施例1で重合したポリマーから以下のデザインのレンズを作成した。サイズ14.50mm、ベースカーブ8.80mm、ベベル巾0.74mm、ブレンド巾0.6mm、中心厚み0.05mm。このレンズを以下の2名に装用させ、レンズ性能評価を行った結果を示す。)を以下の2名に装用させ、レンズ性能を評価した結果を示す。[0021]【発明の効果】眼球運動時のレンズの追随性が優れることから偏在やズレのない、かつ涙液交換率が改善されたことにより角膜への障害が低減された、装用性、安全性ともに優れたコンタクトレンズを提供することが可能になった。したがって、コンタクトレンズ装用時において、スポーツやOA機器の操作、自動車の運転など激しい眼球運動が要求される場合、従来品よりも装用感悪化のために起こる瞬目が少なく押さえられることにより瞬間視力や動体視力の向上が期待される。14.1~14.6mm、ブレンド巾が0.28〜0.5mmの範囲内にあるソフトコンタクトレンズ。lens1.2mmの範囲内にある特許請求項1に記載のソフトコンタクトレンズ。2の範囲にある請求項1または2に記載のソフトコンタクトレンズ。3075重量%の範囲にある含水系ポリマーである請求項1、2または3に記載の含水ソフトコンタクトレンズ。polymer,2または3に記載の非含水ソフトコンタクトレンズ。